(57)【要約】【課題】放射性セシウムの如き放射性物質で汚染された建造物等の主として屋外部の表面を除染対象として、表面温度や天候に左右されずに放射性物質を効率よく吸着除去し得る吸着用組成物及び吸着除去材を提供する。【解決手段】放射性物質吸着剤を担持させた多孔質無機粉末と、高分子バインダーとを含む水性液からなる放射性物質吸着用組成物。【選択図】なし【特許請求の範囲】
【請求項１】
放射性物質吸着剤を担持させた多孔質無機粉末と、高分子バインダーとを含む水性液からなる放射性物質吸着用組成物。
【請求項２】
高分子バインダーの固形分１００重量部に対し、放射性物質吸着剤を担持させた多孔質無機粉末が３０〜１２０重量部の割合で配合されてなる請求項１に記載の放射性物質吸着用組成物。
【請求項３】
放射性物質吸着剤としてプルシアンブルーを含む請求項１又は２に記載の放射性物質吸着用組成物。
【請求項４】
多孔質無機粉末に対してプルシアンブルーが３〜１５質量％の割合で担持されてなる請求項３に記載の放射性物質吸着用組成物。
【請求項５】
多孔質無機粉末としてゼオライト粉末を含む請求項１〜４のいずれかに記載の放射性物質吸着用組成物。
【請求項６】
平均粒子径７０μｍ以下のゼオライト粉末に、放射性物質吸着剤として一次粒子径０．０５〜０．１μｍのプルシアンブルーが担持されてなる請求項５に記載の放射性物質吸着用組成物。
【請求項７】
高分子バインダーとしてポリビニルアルコール変性ポリウレタン樹脂の水性エマルジョンを含む請求項１〜６のいずれかに記載の放射性物質吸着用組成物。
【請求項８】
前記請求項１〜７のいずれかに記載の放射性物質吸着用組成物と、この放射性物質吸着用組成物の高分子バインダーをゲル化させるゲル形成剤水溶液との二液から構成されてなる塗膜剥離型放射能除染材。
【請求項９】
ゲル形成剤水溶液がゲル形成剤としてホウ素系化合物を３〜１８質量％濃度で含むものからなる請求項８に記載の塗膜剥離型放射能除染材。
【請求項１０】
放射性物質にて汚染された物体表面に、請求項８又は９に記載の塗膜剥離型放射能除染材を二液混合形態で塗布し、乾燥後の塗膜を該物体表面から剥離することを特徴とする放射性物質除染工法。
【請求項１１】
塗膜剥離型放射能除染材を二液混合型スプレーによって塗布する請求項１０に記載の放射性物質除染工法。
【請求項１２】
放射性物質にて汚染された物体表面に、請求項８又は９に記載の塗膜剥離型放射能除染材を二液混合形態で塗布し、乾燥後の塗膜を該物体表面から剥離して除去し、その剥離除去面に、放射線遮蔽剤として硫酸バリウム、酸化ホウ素、炭化ホウ素、酸化タングステン、酸化ビスマス、酸化セリウムより選ばれる少なくとも一種の粉末を含む放射線遮蔽用塗料を塗布することを特徴とする放射性物質の除染・遮蔽工法。
【請求項１３】
放射線遮蔽用塗料がバインダー成分としてアクリル樹脂、酢酸ビニル樹脂、エチレン−酢酸ビニル共重合体、ポリウレタン樹脂、スチレンブタジエンゴム、ニトリルブタジエンゴム、メタクリル酸・ブタジエンゴムよりより選ばれる少なくとも一種を含む請求項１２に記載の放射性物質の除染・遮蔽工法。
【発明の詳細な説明】
【技術分野】
【０００１】
本発明は、放射性セシウムの如き放射性物質で汚染された建造物等の表面から放射性物質を吸着除去するための吸着用組成物及び塗膜剥離型放射能除染材と、該吸着除去材を用いた放射性物質の除染工法ならびに除染・遮蔽工法に関する。
【背景技術】
【０００２】
現在、福島第一原子力発電所の事故に伴って広範囲に放射性物質が飛散し、その降下物の付着による放射能汚染が深刻な状況にあり、特に放射性セシウム（セシウム１３７：半減期約３０年、セシウム１３４：半減期約２年）等の半減期の長い核種の除染が緊急の課題になっている。しかるに、建造物等の物体表面に付着した放射性物質を高圧洗浄水によって洗い流す方法では、放射性物質は移動するだけで除染にはならず、放射性物質を含んだ洗浄廃水が河川等に流入して新たな環境汚染に繋がることになる。
【０００３】
従来、水を使わない除染手段として、放射性物質に汚染された物体表面に、ジェル状の水系ビニル樹脂塗料を塗布し、その乾燥後の塗膜を剥がすという方法が知られる（非特許文献１，２）。しかるに、この方法では、放射性物質の捕獲性が不充分である上、低温下及び高温下では塗膜が硬化しにくく、また水溶性のために雨天時には屋外施工できないという基本的な問題もある。
【０００４】
一方、放射線遮蔽材として、ポリマー粘結剤と放射線遮蔽化学物質粉末と流動パラフィンよりなる粘度状のもの（特許文献１）、硫酸バリウムとシリコンゴムとの混練物を成形して加硫したゴム状のもの（特許文献２）、硫酸バリウムを熱可塑性樹脂や熱可塑性エラストマーの基材中に含有させたシート状のもの（特許文献３，４）等が知られる。しかしながら、このような放射線遮蔽材は、放射線を取り扱う各種施設において所要部位からの放射線の漏洩を防止する目的では有用であるが、上記放射能汚染のように放射性物質が付着した建造物等の屋外部表面に適用しても、放射線強度をある程度は低減できるだけで根本的な除染対策にはなり得ないし、汚染表面の状態や形状によってはシートを適用できないことが多々ある。
【先行技術文献】
【特許文献】
【０００５】
【特許文献１】特開昭５３−１０５７００号公報
【特許文献２】特開平５−２６４７８８号公報
【特許文献３】特開平１１−１３３１８４号公報
【特許文献４】特開２００７−２１２３０４号公報
【非特許文献】
【０００６】
【非特許文献１】http://www.jer.co.jp/catalog/protect/aldeconj.html
【非特許文献２】http://www.dejel.com/hypertxt/faq.html
【発明の概要】
【発明が解決しようとする課題】
【０００７】
本発明は、上述の事情に鑑みて、放射性セシウムの如き放射性物質で汚染された建造物等の主として屋外部の表面を除染対象として、表面温度や天候に左右されずに放射性物質を効率よく吸着除去し得る吸着用組成物及び吸着除去材と、該吸着除去材を用いた放射性物質の除染工法ならびに除染・遮蔽工法を提供することを目的としている。
【課題を解決するための手段】
【０００８】
上記目的を達成するために、請求項１の発明に係る放射性物質吸着用組成物は、放射性物質吸着剤を担持させた多孔質無機粉末と、高分子バインダーとを含む水性液からなることを特徴としている。
【０００９】
請求項２の発明は、請求項１の放射性物質吸着用組成物において、高分子バインダーの固形分１００重量部に対し、放射性物質吸着剤を担持させた多孔質無機粉末が３０〜１２０重量部の割合で配合されてなる構成としている。
【００１０】
請求項３の発明は、請求項１又は２の放射性物質吸着用組成物において、放射性物質吸着剤としてプルシアンブルーを含む構成としている。
【００１１】
請求項４の発明は、請求項３の放射性物質吸着用組成物において、多孔質無機粉末に対してプルシアンブルーが３〜１５質量％の割合で担持されてなる構成としている。
【００１２】
請求項５の発明は、請求項１〜４の放射性物質吸着用組成物において、多孔質無機粉末としてゼオライト粉末を含む構成としている。
【００１３】
請求項６の発明は、請求項５の放射性物質吸着用組成物において、平均粒子径７０μｍ以下のゼオライト粉末に、放射性物質吸着剤として一次粒子径０．０５〜０．１μｍのプルシアンブルーが担持されてなる構成としている。
【００１４】
請求項７の発明は、請求項１〜６のいずれかの放射性物質吸着用組成物において、高分子バインダーとしてポリビニルアルコール変性ポリウレタン樹脂の水性エマルジョンを含む構成としている。
【００１５】
請求項８の発明に係る塗膜剥離型放射能除染材は、請求項１〜７のいずれかに記載の放射性物質吸着用組成物と、この放射性物質吸着用組成物の高分子バインダーをゲル化させるゲル形成剤水溶液との二液から構成されてなるものとしている。
【００１６】
請求項９の発明は、請求項８の塗膜剥離型放射能除染材において、ゲル形成剤水溶液がゲル形成剤としてホウ素系化合物を３〜１８質量％濃度で含むものからなる構成としている。
【００１７】
請求項１０の発明に係る放射性物質除染工法は、放射性物質にて汚染された物体表面に、請求項８又は９に記載の塗膜剥離型放射能除染材を二液混合形態で塗布し、乾燥後の塗膜を該物体表面から剥離することを特徴としている。
【００１８】
請求項１１の発明は、請求項１１の放射性物質除染工法において、塗膜剥離型放射能除染材を二液混合型スプレーによって塗布する構成としている。
【００１９】
請求項１２の発明に係る放射性物質の除染・遮蔽工法は、放射性物質にて汚染された物体表面に、請求項８又は９に記載の塗膜剥離型放射能除染材を二液混合形態で塗布し、乾燥後の塗膜を該物体表面から剥離して除去したのち、その剥離除去面に、放射線遮蔽剤として硫酸バリウム、酸化ホウ素、炭化ホウ素、酸化タングステン、酸化ビスマス、酸化セリウムより選ばれる少なくとも一種の粉末を含む放射線遮蔽用塗料を塗布することを特徴としている。
【００２０】
請求項１３の発明は、請求項１２の放射性物質の除染・遮蔽工法において、放射線遮蔽用塗料がバインダー成分としてアクリル樹脂、酢酸ビニル樹脂、エチレン−酢酸ビニル共重合体、ポリウレタン樹脂、スチレンブタジエンゴム、ニトリルブタジエンゴム、メタクリル酸・ブタジエンゴムよりより選ばれる少なくとも一種を含むものとしている。
【発明の効果】
【００２１】
請求項１の発明に係る放射性物質吸着用組成物は、放射性物質吸着剤を担持させた多孔質無機粉末と高分子バインダーとを含む水性液であり、放射性物質にて汚染された物体表面に塗布した際に、その放射性物質が放射性物質吸着剤に吸着して多孔質無機粉末の粒子中に取り込まれる形で捕獲されるから、乾燥後の塗膜を物体表面から剥離することにより、該物体表面に付着していた放射性物質を効率よく除去でき、もって確実な除染を行うことが可能である。
【００２２】
請求項２の発明によれば、高分子バインダーに対し、放射性物質吸着剤を担持させた多孔質無機粉末が特定割合で配合されているから、放射性物質に対する高い吸着性が得られると共に、高分子バインダーによる多孔質無機粉末の結着性及び成膜性と成膜後の皮膜剥離性が良好となる。
【００２３】
請求項３の発明によれば、放射性物質吸着剤として放射性セシウムに結合し易いプルシアンブルーを含むことから、放射性セシウムを主とする放射性物質をより効率よく吸着除去できる。
【００２４】
請求項４の発明によれば、多孔質無機粉末に放射性物質吸着剤であるプルシアンブルーが特定割合で担持されているから、該プルシアンブルーによる放射性物質の優れた吸着性を確保できると共に、多孔質無機粉末からの該プルシアンブルーの脱落が防止される。
【００２５】
請求項５の発明によれば、多孔質無機粉末として用いるゼオライト粉末自体が放射性物質に対する優れた吸着性を具備するから、これに担持した放射性物質吸着剤とでハイブリッド型放射性物質吸着粒子を構成し、より優れた吸着除去作用を発揮する。
【００２６】
請求項６の発明によれば、多孔質無機粉末であるゼオライト粉末と放射性物質吸着剤であるプルシアンブルーとして各々特定の粒度範囲のものを用いることから、その塗布手段として一般塗料用スプレーを使用し、放射性物質にて汚染された物体表面の凹凸状況に関係なく能率よく塗布できると共に、プルシアンブルーによる放射性物質の吸着作用を最大限に発揮できる。
【００２７】
請求項７の発明によれば、高分子バインダーとしてゲル形成能が高い特定樹脂の水性エマルジョンを含むことから、成膜後の皮膜剥離性が向上する。
【００２８】
請求項８の発明に係る塗膜剥離型放射能除染材は、上記の放射性物質吸着用組成物とゲル形成剤水溶液との二液からなるため、これら二液の混合によって該高分子バインダーをゲル化させて降雨下でも流出しない塗布層を形成できる。
【００２９】
請求項９の発明によれば、上記のゲル形成剤水溶液が特定のゲル形成剤を特定濃度範囲で含むことから、上記の二液混合によるゲル化が速やかに進行する。
【００３０】
請求項１０の発明に係る放射性物質除染工法によれば、放射性物質にて汚染された物体表面に、上記の塗膜剥離型放射能除染材を二液混合形態で塗布するから、その混合液中でのゲル形成によって塗布液が高粘性になり、もって垂直面や急傾斜面でも液垂れなく厚膜塗布できると共に、雨天時の屋外施工でも流出を生じずに塗布することが可能となる。
【００３１】
請求項１１の発明によれば、上記の放射性物質除染工法において、塗膜剥離型放射能除染材を二液先端衝突混合型スプレーによって塗布するから、放射性物質にて汚染された物体表面の凹凸状況に影響を受けることなく、能率よく厚膜塗布を行える。
【００３２】
請求項１２の発明に係る放射性物質の除染・遮蔽工法によれば、放射性物質にて汚染された物体表面に、塗膜剥離型放射能除染材を二液混合形態で塗布し、乾燥塗膜を該物体表面から剥離して除去したのち、その剥離除去面に特定の放射線遮蔽剤を含む放射線遮蔽用塗料を塗布することから、前段の乾燥塗膜の剥離除去後の物体表面に僅かな放射性物質が残留していても、その残留放射性物質から出る放射線量が後段で塗布された放射線遮蔽用塗料の塗膜によって低減される。また、放射線遮蔽用塗料には放射線遮蔽剤として有害な鉛を含まないため、鉛による環境汚染を生じる懸念がない。
【００３３】
請求項１３の発明によれば、上記の放射性物質の除染・遮蔽工法に用いる放射線遮蔽用塗料が特定のバインダー成分を含むため、耐久性のよい皮膜を形成して長期にわたる放射線遮蔽機能を発揮できる。
【発明を実施するための形態】
【００３４】
本発明の放射性物質吸着用組成物は、基本的に放射性物質吸着剤を担持させた多孔質無機粉末と高分子バインダーとを含む水性液からなり、放射性物質にて汚染された物体表面に塗布することにより、その放射性物質を放射性物質吸着剤に吸着させて多孔質無機粉末の粒子中に取り込み、次いで乾燥後の塗膜を物体表面から剥離することにより、該物体表面に付着していた放射性物質を剥離塗膜に一体化して除去するものであり、効率よく確実な除染を行うことができる。
【００３５】
ここで、放射性物質吸着剤を担持させた多孔質無機粉末の配合比率は、特に制約されないが、高分子バインダー１００質量部に対して３０〜１２０質量部の範囲が好ましく、更に好適には５０〜９０質量部の範囲である。すなわち、この比率が少な過ぎては、多孔質無機粉末の粒子表面が高分子バインダーに覆われることで、放射性物質にて汚染された物体表面に接触しにくくなり、もって該多孔質無機粉末に担持された放射性物質吸着剤による放射性物質の吸着作用が低下する。逆に上記比率が多過ぎては、乾燥塗膜の強度が不充分になって剥離困難になる。
【００３６】
上記の放射性物質吸着剤は、吸着対象とする放射性核種によって適合するものが異なるが、特に放射性セシウム（セシウム１３７，セシウム１３４）の吸着用としてプルシアンブルーが好適である。このプルシアンブルーは、一般的な組成式がＦｅＭ〔Ｆｅ（ＣＮ）6〕（但し、ＭはＫ，ＮＨ4，Ｆｅ）で表され、ベルリンブルーや紺青等とも称される青色顔料であり、Ｆｅ−ＣＮ−Ｆｅ−ＣＮ−Ｆｅの骨格によるジャングルジム状の立体構造を有しており、その内部の空隙に上記組成式のＭに相当する陽イオンが配位するが、セシウムの存在下では該空隙にセシウムイオンを選択的に取り込む性質があるため、放射性セシウムを効率よく吸着することができる。なお、プルシアンブルーとしては、特に一次粒子径０．０５〜０．１μｍのものが放射性セシウムに対する吸着性に優れる。
【００３７】
放射性物質吸着剤に上記のプルシアンブルーを用いる場合の多孔質無機粉末に対する担持量は、３〜１５質量％の範囲が好適であり、少な過ぎては該プルシアンブルーによる放射性物質の吸着性が不充分になり、逆に多過ぎては多孔質無機粉末からの該プルシアンブルーの脱落を生じる懸念がある。
【００３８】
放射性物質吸着剤を担持させる多孔質無機粉末としては、粉末粒子が多孔構造を有する無機物質であればよく、例えばゼオライト、セピオライト、モンモリナイト、シリカ、アルミナ等が挙げられ、これらは単独で又は２種以上を併用して使用できる。なお、これらの中でも特にゼオライトは、それ自体が放射性物質に対する良好な吸着性を有するため、放射性物質吸着剤を担持することでハイブリッド型放射性物質吸着粒子を構成し得ることに加え、負電荷を持つことで可逆的陽イオン交換能を示し、放射性物質吸着剤とりわけプルシアンブルーの担持性に優れるという利点がある。なお、多孔質無機粉末の粒度は、これを含む放射性物質吸着用組成物をスプレー塗布する上で、平均粒子径７０μｍ以下であることが望ましい。
【００３９】
放射性物質吸着用組成物に用いる高分子バインダーとしては、剥離性皮膜を形成するために水性エマルジョン形態のものが推奨され、例えばポリウレタン樹脂やアクリル酸エステル樹脂等の水性エマルジョンが好適であり、特にゲル形成能の観点からポリビニルアルコール変性ポリウレタン樹脂の水性エマルジョンが最適である。
【００４０】
また、この放射性物質吸着用組成物には、必要に応じて、分散剤、消泡剤等の各種添加剤を適宜配合できる。
【００４１】
このような放射性物質吸着用組成物は、それ単独で用いて除染施工を行うことも可能であるが、屋外施工における塗膜乾燥前の降雨による流出防止と、垂直面や急傾斜面に対する厚膜塗布のために、塗布に際してゲル形成剤を加えて高分子バインダーの水性エマルジョンをゲル化させることが望ましい。このゲル形成剤としては、使用する高分子バインダーの種類によって適性が異なるが、特にホウ酸、ホウ酸ナトリウム、ホウ酸アンモニウム等のホウ系化合物が好適である。
【００４２】
上記のゲル形成剤は放射性物質吸着用組成物に対して塗布直前に添加混合することも可能であるが、塗布液の施工性及び取扱い性の面より、予めゲル形成剤水溶液を調製しておき、このゲル形成剤水溶液と放射性物質吸着用組成物との二液を混合形態で塗布するのがよい。すなわち、本発明の塗膜剥離型放射能除染材は、前述した放射性物質吸着用組成物（水性液）と、この放射性物質吸着用組成物の高分子バインダーをゲル化させるゲル形成剤水溶液との二液から構成されるものであり、その二液の混合によるゲル形成によって塗布液が高粘性になるため、垂直面や急傾斜面でも液垂れなく厚膜塗布できると共に、雨天時の屋外施工でも塗膜形成が可能である。
【００４３】
この塗膜剥離型放射能除染材の二液を混合形態で塗布する手段としては、二液を吐出前に合流させる方式と吐出直後に混合させる方式のいずれでもよいが、特に二液先端衝突混合スプレーの如き二液混合型スプレーを用いれば、放射性物質にて汚染された物体表面の凹凸状況や傾斜度合等に影響を受けることなく、ゲル状での塗布を能率よく行える。
【００４４】
ゲル形成剤水溶液としては、上記の二液混合型スプレー等によって放射性物質吸着用組成物と容積比１：１の割合で混合する場合、ゲル形成剤の濃度を３〜１８質量％程度とするのがよく、更に好ましくは５〜８質量％の範囲とすることが推奨される。また、このゲル形成剤水溶液は、溶解度と再結晶性の観点から、ホウ酸１００質量部に対してホウ酸ナトリウム又は／及びホウ酸アンモニウムを８０〜１３０質量部の割合で混合溶解した水溶液が好ましい。
【００４５】
本発明の放射性物質除染工法では、放射性物質にて汚染された物体表面に、前述した放射性物質吸着用組成物とゲル形成剤水溶液とを混合形態で塗布し、乾燥塗膜を剥離することによって放射性物質を剥離塗膜に一体化して除去するが、除染対象がコンクリート瓦礫のような不規則形状で粗い表面を有するものであっても、この塗布−剥離除去の操作を数回繰り返すことによって例えば放射性セシウムを対象として８０％前後といった高い除染率を達成できる。
【００４６】
更に、上記の除染工法による乾燥塗膜の剥離除去後の物体表面になおも残留する放射性物質から出る放射線については、その剥離除去面に放射線遮蔽用塗料を塗布することで放射線量を低減できる。すなわち、本発明の放射性物質の除染・遮蔽工法は、放射性物質にて汚染された物体表面に、前記の放射性物質吸着用組成物とゲル形成剤水溶液よりなる塗膜剥離型放射能除染材を二液混合形態で塗布し、その乾燥塗膜を該物体表面から剥離して除去したのち、剥離除去面に特定の放射線遮蔽剤を含む放射線遮蔽用塗料を塗布するものである。
【００４７】
この放射線遮蔽用塗料とは、放射線遮蔽剤として硫酸バリウム、酸化ホウ素、炭化ホウ素、酸化タングステン、酸化ビスマス、酸化セリウムより選ばれる少なくとも一種の粉末を含むものである。また、該放射線遮蔽用塗料のバインダー成分としては、耐久性のよい皮膜を形成する上で、例えばアクリル樹脂、酢酸ビニル樹脂、エチレン−酢酸ビニル共重合体、ポリウレタン樹脂、スチレンブタジエンゴム、ニトリルブタジエンゴム、メタクリル酸・ブタジエンゴム等が好適なものとして挙げられ、これらは単独で用いてもよいし、２種以上を併用してもよいが、ＶＯＣ（揮発性有機化合物）対策等の環境面より水性エマルジョン形態であることが望ましい。しかして、このような放射線遮蔽用塗料は、放射線遮蔽剤として有害な鉛を含まないため、鉛による環境汚染を生じる懸念がない。
【００４８】
放射線遮蔽用塗料における放射線遮蔽剤の配合量は、バインダー成分１００質量部に対して２０〜１５０質量部程度がよく、より好ましくは５０〜１００質量部の範囲であり、少な過ぎては放射線遮蔽効果が不充分になり、逆に多過ぎては成膜性及び塗膜の耐久性が悪くなる。また、放射線遮蔽用塗料には、増粘剤、分散剤、着色剤等の各種添加剤を必要に応じて適宜配合できる。なお、放射線遮蔽用塗料の塗工手段としては、特に制約れないが、施工性面より一般的なスプレー塗工が推奨される。
【実施例】
【００４９】
以下に、本発明の実施例について具体的に説明するが、本発明はこれら実施例に限定されるものではない。なお、以下において、部とあるのは質量部を意味する。
【００５０】
〔放射性物質吸着用組成物Ａ１〕
水５６部に対し、キレート分散剤（花王社製の商品名セレッシュ１００）１部を添加して攪拌して溶解させたのち、攪拌しながらプルシアンブルー（RAON CHEMICALS社製の商品名Panalite Blue IPB 、一次粒子の平均粒子径０．０５〜０．１μｍ）１．２部を添加して均一に分散させた。次に、この分散液中に、攪拌下でゼオライト（イズカ社製の商品名イズカライト、平均粒子径７０μｍ未満）１１部を添加し、５時間攪拌を続けて均一に分散させたのち、攪拌を停止して沈降させてゼオライトにプルシアンブルーが吸着担持されたことを確認した。その後、攪拌下のゼオライト分散液にポリビニルアルコール変性ポリウレタン樹脂エマルジョン（ライズケミカルリサーチ社製の商品名ＰＭＷ−２ＰＰＧ）を固形分換算で４４部と消泡剤（信越化学社製の商品名ＫＭ−７０）１部を添加し、固形分調整を行って放射性物質吸着用組成物Ａを調製した。
【００５１】
〔放射性物質吸着用組成物Ａ２〜Ａ５〕
各成分を後記表１の配合量とした以外は、放射性物質吸着用組成物Ａ１と同様にして放射性物質吸着用組成物Ａ２〜Ａ５を調製した。なお、放射性物質吸着用組成物Ｅのアクリル樹脂はアクリル酸エステル共重合樹脂エマルジョン（中央理化工業社製の商品名リカボンドＥＳ−３７）であり、その部数は固形分換算である。
【００５２】
〔ゲル形成剤水溶液〕
攪拌装置付き１Ｌ四つ口フラスコに水８１０部を入れて攪拌しながら、ホウ酸４５部と１０水塩のホウ酸ナトリウム５６部を添加したのち、８０℃まで加温して１時間攪拌を行ってゲル形成剤水溶液を調製した。なお、このゲル形成剤水溶液を５℃の低温下で１週間保存したが、再結晶を生じなかった。
【００５３】
〔除染試験１〜５〕
二液先端衝突混合スプレーを用い、放射性物質（放射性セシウム）に汚染されたコンクリート瓦礫の表面に、放射性物質吸着用組成物Ａ１〜Ａ５のいずれかとゲル形成剤水溶液とを容積比１：１の混合形態で後記表１記載の厚みに塗布し、その塗布から５日間経過後に乾燥塗膜をコンクリート瓦礫の表面から剥離する操作を３回繰り返すことにより、放射性物質の除染試験を行った。そして、処理前の瓦礫表面、１回目の塗布後の塗膜表面、1〜３回目の各塗膜剥離後の瓦礫表面における放射線量（γ線）をガイガーカウンター（米国S.Elternational社製の商品名Inspeter＋)を用いて測定した。その結果を、塗膜厚及び放射線除去率（３回目の塗膜剥離後の瓦礫表面の放射線量／処理前の瓦礫表面の放射線量）と共に後記表１に示す。
【００５４】
【表１】
2013234918.tif 000002
【００５５】
表１の結果から、放射性物質にて汚染された物体表面に、プルシアンブルーを担持する多孔質無機粉末（ゼオライト）及びポリウレタン樹脂エマルジョンを含む放射性物質吸着用組成物とゲル形成剤水溶液とからなる塗膜剥離型放射能除染材を二液混合形態で塗布し、乾燥後の塗膜を剥離除去する除染工法（除染試験１〜３）では、その塗布−塗膜剥離を３回繰り返すことにより、放射線除去率を８０％前後という高い除染効果が得られることが明らかである。これに対し、放射性物質吸着用組成物として多孔質無機粉末がプルシアンブルーを担持しないものを用いた場合（除染試験４）では放射線除去率が非常に低く、また放射性物質吸着用組成物の高分子バインダーがゲル化しない場合（除染試験５）は、厚膜塗布できないために乾燥塗膜が剥離不能になり、実質的に除染効果が得られないことが判る。
【００５６】
〔放射線遮蔽用塗料Ｂ１〜Ｂ７〕
水４５部に後記表２記載の放射線遮蔽剤（シリカのみ該当せず）の粉末を表記部数添加し、ホモジナイザーを用いて細かく分散させたのち、この分散液にアクリル酸エステル樹脂エマルジョン（中央理化工業社製の商品名リカボンドＥＳ−６２０）を固形分換算で８０部と増粘剤（２％キサンタンガム水溶液）２０部を添加して均一に分散させて放射線遮蔽用塗料Ｂ１〜Ｂ７を調製した。なお、硫酸バリウムとしては堺化学工業社製の沈降性硫酸バリウム、シリカとしては東ソー・シリカ社製の商品名ニップジェルＣＸ−４００を用いた。
【００５７】
〔放射線遮蔽試験１〜７〕
前記の除染試験１による除染処理後のコンクリート瓦礫表面に、放射線遮蔽用塗料Ｂ１〜Ｂ７の各々を２００ｇ／ｍ2 の割合でスプレー塗布して乾燥させる操作を２回行ったのち、乾燥塗膜表面の放射線量を前記ガイガーカウンターによって測定した。その結果を塗布前の瓦礫表面の放射線量、放射線遮蔽率と共に表２に示す。
【００５８】
【表２】
2013234918.tif 000003
【００５９】
表２の結果から、前記の塗膜剥離型放射能除染材による除染処理後のコンクリート瓦礫表面に、放射線遮蔽剤を含む放射線遮蔽用塗料Ｂ１〜Ｂ６を塗布することにより、前段の除染処理後に残留した放射性物質から出る放射線量を大幅に低減できることが判る。これに対し、放射線遮蔽剤に該当しないシリカを含む塗料Ｂ７を塗布した場合は、放射線量の低減効果が僅かにとどまることが明らかである。